(57)【要約】      （修正有）【課題】高靭性ナノコンポジット材料の提供。【解決手段】長炭素鎖アルキルアミノ塩および官能基含有シリコーン化合物で改質された層状粘土であって、改質粘土層にポリマー化合物を挿入することにより高い剛性および靭性を有する。イオン交換反応を利用して、粘土層間に長炭素鎖アルキルアミノ塩化合物を挿入し、長炭素鎖の固体効果によって粘土の各層間の間隔を拡張するとともに、シリコーン化合物を用いて粘土層の間を充填し、高靭性ナノコンポジットを製造する。【選択図】  図１
2007176781.tif 000002
【特許請求の範囲】
【請求項１】
層状粘土と、
長炭素鎖アルキルアミノ塩化合物と、
前記層状粘土間に位置する、官能基含有シリコーン化合物と
を含む有機改質層状粘土。
【請求項２】
１０〜８０重量％の前記層状粘土と、１０〜８０重量％の前記アルキルアミノ塩化合物と、１０〜８０重量％の前記シリコーン化合物とを含む、請求項１に記載の有機改質層状粘土。
【請求項３】
前記層状粘土が、５０〜２００ｍｅｇ／１００ｇの範囲のイオン交換当量を有する、請求項１に記載の有機改質層状粘土。
【請求項４】
前記層状粘土材料が、ＭＭＴ、マイカ、滑石粉末またはそれらの混合物を含む、請求項３に記載の有機改質層状粘土。
【請求項５】
前記長炭素鎖アルキルアミノ塩化合物は、８〜２０個の炭素を有する、請求項１に記載の有機改質層状粘土。
【請求項６】
前記長炭素鎖アルキルアミノ塩化合物は、オクタデシルアミンまたはアルキルベンジルアンモニウム塩を含む、請求項１に記載の有機改質層状粘土。
【請求項７】
前記シリコーン化合物はシロキサンである、請求項１に記載の有機改質層状粘土。
【請求項８】
前記シロキサンはアミン基を有したシリコーンオイルである、請求項１に記載の有機改質層状粘土。
【請求項９】
さらにカップリング剤を含み、前記カップリング剤が、官能基を有するシラン化合物である、請求項１に記載の有機改質層状粘土。
【請求項１０】
前記カップリング剤の添加量は０．１〜２０重量％の範囲である、請求項９に記載の有機改質層状粘土。
【請求項１１】
前記シラン化合物の官能基は、アミノ、アクリルグリシジル、アクリル酸およびメタクリル酸基のいずれかを含む、請求項９に記載の有機改質層状粘土。
【請求項１２】
前記シラン化合物は、γ−アミノプロピルトリメトキシシラン、γ−アクリルグリシジルプロピルトリメトキシシラン、およびγ−メタクリル酸プロピルトリメトキシシランのいずれかを含む、請求項９に記載の有機改質層状粘土。
【請求項１３】
有機改質層状粘土の製造方法であって、
（ａ）層状粘土を準備する工程と、
（ｂ）溶液中に前記層状粘土を分散させる工程と、
（ｃ）前記工程（ｂ）の溶液に長炭素鎖アルキルアミノ塩化合物を添加して反応させる工程と、
（ｄ）官能基含有シリコーン化合物を添加して反応させて、沈殿物を生成する工程と、
（ｅ）前記工程（ｄ）の沈殿物を乾燥する工程と
を含む方法。
【請求項１４】
前記工程（ｂ）の溶液が水溶液である、請求項１３に記載の方法。
【請求項１５】
前記工程（ｃ）および（ｄ）の反応がイオン交換反応である、請求項１３に記載の方法。
【請求項１６】
前記工程（ｂ）の前に、溶液のｐＨ値を７より低い値に調節する工程を含む、請求項１３に記載の方法。
【請求項１７】
前記シリコーン化合物がシロキサンである、請求項１３に記載の方法。
【請求項１８】
前記シロキサンがアミン基を有したシリコーンオイルである、請求項１３に記載の方法。
【請求項１９】
カップリング剤を添加する工程をさらに含み、前記カップリング剤が官能基を有するシラン化合物である、請求項１３に記載の方法。
【請求項２０】
前記シラン化合物の官能基は、アミノ、アクリルグリシジル、アクリル酸またはメタクリル酸基を含む、請求項１９に記載の方法。
【請求項２１】
前記シラン化合物が、γ−アミノプロピルトリメトキシシラン、γ−アクリルグリシジルプロピルトリメトキシシランまたはγ−メタクリル酸プロピルトリメトキシシランを含む、請求項２０に記載の方法。
【請求項２２】
ナノコンポジット材料であって、
層状粘土と、
長炭素鎖アルキルアミノ塩化合物と、
前記層状粘土間に位置する官能基含有シリコーン化合物と、
前記層状粘土間に混合されている少なくとも１種のポリマーマトリックスと
を含むナノコンポジット材料。
【請求項２３】
１〜１２重量％の前記層状粘土と、１〜１０重量％の前記長炭素鎖アルキルアミノ塩化合物と、１〜１２重量％の前記官能基含有シリコーン化合物と、８０〜９０重量％の前記ポリマーマトリックスとを含む、請求項２２に記載のナノコンポジット材料。
【請求項２４】
請求項１に記載の有機改質層状粘土と前記ポリマーマトリックスとを溶融混合することにより得られる、請求項２２に記載のナノコンポジット材料。
【請求項２５】
前記ポリマー化合物が、ポリオレフィン化合物、ポリアミド化合物、およびポリエステル化合物のいずれかを含む、請求項２２に記載のナノコンポジット材料。
【発明の詳細な説明】
【技術分野】
【０００１】
本発明は、有機改質層状粘土およびこの層状粘土を利用するための製造方法、より詳細には、上記有機改質層状粘土から製造されたナノコンポジット材料に関する。
【背景技術】
【０００２】
ナノコンポジット材料は、無機組成物分散相を有し、その粒子径は１〜１００ナノメートル（１０−９ｍ）である。それにより、複合材料のナノ効果を得ることができる。最新技術によれば、ナノコンポジット材料は、従来の複合材料より高い機械的強度、剛性、および耐熱性、並びに低い吸水性、可燃性、および通気性を提供することができる。市販のナノコンポジット材料の場合、例えば、ナイロン６／粘土ナノ材料は、層状粘土をポリマーマトリックス中に分散させることによって、機械的強度、加熱たわみ温度および吸水性／耐水性を改善し得ることを示している。
【０００３】
現在のナノコンポジット材料プロセスは、ポリマーマトリックス、カップリング剤および有機粘土を二軸押出機で溶融混合するものである。有機粘土を挿入し、プロセス中に、カップリング剤とポリマーマトリックスで分散させる。この種の層状粘土コンポジット材料は、高強度、高剛性、高耐熱性、低吸水性、低通気性および複数回にわたる再利用可能性を含む分子級の構造的特性を示すことができる。しかしながら、このコンポジット材料は、引張強度、曲げ強度および曲げ弾性率を向上することはできるが、耐衝撃性はまだ高められていない。したがって、剛性を低下させない高靭性ナノコンポジット粘土材料の開発には高い利用価値があるであろう。
【発明の開示】
【発明が解決しようとする課題】
【０００４】
従来技術の上記不都合に対処するために、本発明の目的は、ポリマー−ナノ粘土コンポジット材料を提供することにある。そのようなポリマー−ナノ粘土コンポジット材料は高剛性を有する必要があるだけでなく、さらにこの材料が耐衝に耐え得るように靭性を高めることも必要である。
【０００５】
さらに、本発明は、粘土を改質することにより、ポリマーと粘土との表面の親和性を高め、さらに、層状粘土間にポリマーを挿入すると表面をより均質にすることができる。本発明はナノコンポジット材料の特性を向上する。
【課題を解決するための手段】
【０００６】
上記目的を達成するために、本発明の有機改質層状粘土は、層状粘土と、長炭素鎖を有するアルキルアミノ塩化合物（以下「長炭素鎖アルキルアミノ塩化合物」と称する）と、層状粘土層間に位置する、官能基を含むシリコーン化合物（以下、「官能基含有シリコーン化合物」と称する）とを含む。本発明の有機改質層状粘土は、シリコン化合物の靭性効果によりナノコンポジット材料の靭性を向上する。
【０００７】
いくつかの実施形態において、本発明の有機改質層状粘土は、カップリング剤をさらに含む。カップリング剤は官能基を有するシラン化合物である。カップリング剤の官能基を利用すると、有機改質粘土用途におけるナノコンポジット材料とポリマーマトリックスとの親和性を高めることができる。
【０００８】
上記有機改質層状粘土を製造するために、本発明は、有機改質粘土の製造方法を提供し、この方法は、以下の工程、（ａ）層状粘土を得る工程、（ｂ）溶液中に層状粘土を分散
させる工程、（ｃ）工程（ｂ）の溶液に長炭素鎖アルキルアミノ塩化合物を添加して反応させる工程、（ｄ）官能基含有シリコーン化合物を添加して反応させ、沈殿物を形成する工程、および（ｅ）工程（ｄ）の沈殿物を乾燥する工程を含む。
【０００９】
本発明は、イオン交換反応を利用して、粘土層間に長炭素鎖アルキルアミノ塩化合物を挿入し、長炭素鎖の固体効果（ｓｏｌｉｄ  ｅｆｆｅｃｔ）によって粘土の各層間の間隔を拡張するとともに、シリコーン化合物を用いて粘土層の間を充填することによって、ナノコンポジット材料に利用される粘土の靭性を向上する。
【００１０】
いくつかの実施形態において、本発明の有機改質層状粘土の製造方法の工程（ｄ）は、官能基含有シリコーン化合物の添加だけでなく、カップリング剤の添加をさらに含む。カップリング剤としては、例えば官能基を含有するシランが挙げられるがそれには限定されない。カップリング剤は、得られた有機改質層状粘土の表面に官能基を導入することができ、これは層状粘土とポリマーマトリックスとの界面親和性を高めるのに有用である。
【００１１】
本発明の有機改質層状粘土は、ナノ級のナノコンポジット材料を形成するためにポリマーマトリックスと溶融混合することができる。
したがって、本発明はさらに、層状粘土と、長炭素鎖アルキルアミノ塩化合物と、層状粘土層間に位置する官能基含有シリコーン化合物と、層状粘土間に混合された少なくとも１種のポリマーマトリックスとを含むナノコンポジット材料を提供する。
【００１２】
いくつかの実施形態において、本発明のナノコンポジット材料はさらにカップリング剤を含み、カップリング剤は、官能基を有するシラン化合物を有し、粘土とポリマーマトリックスとに良好な界面反応性を与える。
【００１３】
本発明の有機改質層状粘土は、靭性を向上し得るシリコーン化合物を含む。さらに、界面反応性を高めるためにカップリング剤を加えることにより、粘土とポリマーマトリックスとに良好な界面親和性が与えられる。粘土とポリマーマトリックスとを溶融混合して形成したナノコンポジット材料は、優れた靭性と優れた剛性を有する。
【００１４】
本発明の他の目的、利点および新規特徴は、添付図面と併せて記載された以下の詳細な説明からより明らかになるであろう。
【発明を実施するための最良の形態】
【００１５】
図１は、層状粘土１と、長炭素鎖アルキルアミン塩化合物２と、層状粘土１間に位置する官能基含有シリコーン化合物３とからなる本発明の有機改質層状粘土１０の構造を示す図である。組成比は、層状粘土１の材料特性によって異なり、本発明の一般的な実施例において、本発明の有機改質層状粘土１０は、１０〜８０重量％の層状粘土１と、１０〜８０重量％の長炭素鎖アルキルアミノ塩化合物２と、１０〜８０重量％の官能基含有シリコーン化合物３とからなる。
【００１６】
本発明の有機改質層状粘土１０は、層状粘土１の各層に長炭素鎖アルキルアミノ塩化合物２を挿入することにより層状粘土層間の間隔が拡張される。挿入反応の工程は、溶液中に層状粘土１を分散させ、イオン交換反応処理するために、溶液中で長炭素鎖アルキルアミノ塩化合物２を粘土と接触させることである。この反応は比較的酸性条件下で行なうことが好ましい。アミノ塩の官能基は４価の陽電荷を有するアミノ基を形成する。イオン交換反応処理を行なうために、アミノ塩を、５０〜２００ｍｅｇ／１００ｇのイオン交換当量を有する粘土、例えば、ＮＭＴ、マイカ、滑石粉末またはそれらの混合物と混合し得る。
【００１７】
本発明の長炭素鎖アルキルアミノ塩化合物２は、８〜２０個の炭素を有し、層状粘土１に挿入すると、長い炭素鎖の固体構造によって、層状粘土層間の間隔を拡張することができる。長炭素鎖アルキルアミノ塩化合物２としては、下記式（Ｉ）を有するオクタデシルアミノまたはアルキルベンジルアンモニウム塩が挙げられるが、それらには限定されない。
【００１８】
【化１】
2007176781.tif 000003
【００１９】
本発明の有機改質層状粘土１０は、長炭素鎖アルキルアミノ塩化合物２により層状粘土層間の間隔が拡大されるだけでなく、官能基含有シリコーン化合物３により改質される。上記の目的は、シリコーン化合物３の靭性効果を利用して粘土の靭性を高めることにあり、官能基含有シリコーン化合物３は、シリコーン構造を有するシロキサン、例えば、末端または分枝鎖にアミノ基を有するシリコーンオイルを含む。
【００２０】
本発明の有機改質層状粘土１０は、シリコーン化合物３によって改質されるのに加えて、表面改質効果を達成するためにカップリング剤が添加される。図１を参照すると、カップリング剤４は、粘土１の各層に反応性を与えて、ナノコンポジット材料を製造する際にポリマーマトリックスへの界面親和性を付与することができる。カップリング剤の添加量は、有機層状改質粘土の約０．１〜２０重量％である。カップリング剤は、アミノ、アクリルグリシジル、アクリル酸またはメタクリル酸官能基を含有するシラン化合物を含む。シラン化合物は、γ−アミノプロピルトリメトキシシラン、γ−アクリルグリシジルプロピルトリメトキシシランまたはγ−メタクリル酸プロピルトリメトキシシランを含むが、それらには限定されない。
【００２１】
本発明の有機層状改質粘土層間の間隔は、Ｘ線分析して１２Åから２５〜３０Åまで拡大することができる。拡大された層間隔により本発明の粘土が構成され得ることは、粘土層にポリマーを分散させるのに有効である。
【００２２】
本発明の有機改質層状粘土を得るために、本発明は、図２に示すような有機改質層状粘土製造方法を提供し、その工程は以下の通りである。先ず、粘土材料が上記定義の通りである層状粘土１を準備し、層状粘土１を溶液中に分散させる。この溶液は、各工程の反応物質と反応するときには不活性であり、かつ反応後に乾燥により除去しやすいものでなければならない。水は入手しやすく、かつ適当な溶媒でもあるので、本発明の実施形態には水溶液を用いる。
【００２３】
さらに、粘土を含む溶液に長炭素鎖アルキルアミノ塩化合物２を添加する前に、溶液中に長炭素鎖アルキルアミノ塩化合物２を加えたときにアミノ塩官能基が４価の陽電荷を有するアミノ基を形成するのを助けるために、溶液を比較的酸性状態に調節することができる。加えて、その後の反応の進行を支援するために、溶液の温度を溶液の沸点未満の加熱状態に調節することが可能である。例えば、溶媒の温度を約７５℃に調節し、これを維持すると、反応の進行に有益である。
【００２４】
粘土を含む溶液中に長炭素鎖アルキルアミノ塩化合物２を加えて反応させる。イオン交
換反応工程により粘土１の各層に長炭素鎖アルキルアミノ塩化合物２を挿入し、さらに粘土層間の間隔を拡大させる。長炭素鎖アルキルアミノ塩化合物２は、８〜２０個の炭素を有する。長炭素鎖アルキルアミノ塩化合物２としては下記式（Ｉ）を有するオクタデシルアミンまたはアルキルベンジンアンモニウム塩が挙げられるが、それらには限定されない。
【００２５】
【化２】
2007176781.tif 000004
【００２６】
次いで、層状粘土を改質するために、溶液中に官能基含有シリコーン化合物３を添加する。改質後において、ナノコンポジット材を形成する材料および高靭性を有する官能基含有シリコーン化合物は、上記定義の通りである。
【００２７】
上記反応から沈殿物を得、沈殿物を乾燥させる前に反応溶媒（例えば、水）で洗浄し、次いで、粗生成物を再度乾燥して、本発明の有機改質層状粘土を得る。
有機改質層状粘土の製造方法において、粘土表面の改質処理のために、官能基含有シリコーン化合物を添加した後または添加と同時に、さらにカップリング剤を加え得る。カップリング剤は、官能基を有するシラン化合物であることが好ましい。カップリング剤の選択は上述のように行う。カップリング剤は、ナノコンポジットマトリックスを調製する際、ポリマーマトリックスの界面親和性を与える。
【００２８】
高剛性および高靭性を有するナノコンポジット材料を形成するために、本発明の有機改質層状粘土をポリマーマトリックスと溶融混合する。したがって、本発明のナノコンポジット材料は、層状粘土と、長炭素鎖アルキルアミノ塩化合物と、官能基含有シリコーン化合物と、少なくとも１種のポリマーマトリックスとを含む。層状粘土、長炭素鎖アルキルアミノ塩化合物、および官能基含有シリコーン化合物は上記定義の通りである。ポリマーマトリックス材料は、ナノコンポジット材料分野では周知であり、ポリオレフィン、ポリアミドまたはポリエステルを含むがそれらには限定されない。さらに、有機改質層状粘土組成物がカップリング剤を含む場合、ナノコンポジット材料はカップリング剤を含む。
【００２９】
「溶融混合」とは、押出機および他の混合機を介して有機改質層状粘土とポリマーマトリックスとを均質に混合する技術を意味する。いくつかの実施形態において、ポリマーマトリックスの靭性を高め、かつ層状粘土の混合の均質度を高めるために、混合物にプロセスオイルを添加してから押出機で溶融混合することによりこれを達成し得る。種々のプロセスオイルは、白色鉱油、ゴム軟化油またはシリコーンモノマー溶液（シリコーンオイルの一実施形態）を含む。その添加量は約２重量％である。
【００３０】
好ましい実施形態において、本発明のナノコンポジット材料は、１〜１２重量％の層状粘土と、１〜１０重量％の長炭素鎖アルキルアミノ塩化合物と、１〜１２重量％の官能基含有シリコーン化合物と、８０〜９０重量％のポリマーマトリックスとを含み、さらに、０．１〜２０重量％のカップリング剤を含み得る。しかしながら、各組成は、有機改質粘土およびナノコンポジット材料の特性に応じて変動する。
【００３１】
実施例を例示して本発明をさらに説明するが、実施例に記載した説明は、本発明の実際の適用を制限するものと解釈すべきではない。
実施例１：  本発明の有機改質層状粘土とナノコンポジット材料の調製
有機改質層状粘土
粘土の改質を開始するために、先ず、粘土を水中に分散させ、次いで、ｐＨ値を７未満に調節し、温度を約７５℃にする。長炭素鎖アルキルアミノ塩を粘土とイオン交換させ、粘土に挿入するために、ジメチルドデシルベンジルアンモニウムクロリド塩またはオクタデシルアミンを加え、連続攪拌する。次いで、シリコーンポリマー構造を有するシリコーンオイルを加え、場合により、その間またはその後に、カップリング剤を加える。その溶液を攪拌し、次いで、沈殿物を乾燥させるが、これは、生成物中の不純物を取り除くために洗浄などのいくつかの工程と連携させることができ、その後、本発明の有機改質層状粘土が得られる。
【００３２】
高靭性ナノコンポジット材料は、長炭素鎖アルキルアミノ塩化合物およびシリコーン化合物によって表面改質した後に、シリコーン化合物を付与されたナノ有機改質層状粘土を、次いでポリマーマトリックスと混合することによって形成される。押出機で溶融混合することにより、本発明のポリマー−粘土ナノコンポジット材料が得られる。
【００３３】
比較１：  本発明のナノコンポジット材料と従来技術の比較
本発明のナノコンポジット材料の製造方法は実施例１を参照し得る。従来技術の比較は、ＰｏｌｙＯｎｅという市販のポリプロピレン−粘土複合材料である。前記ポリプロピレン−粘土複合材料は、先ず、３８〜４２重量％の濃縮粒子（ＭＢ１００１）として有機粘土を調製され、次いで、ポリプロピレンマトリックスに添加したものである。添加量は約１０〜２０重量％である。
【００３４】
表１は本発明のナノコンポジット材料と従来技術との比較である。
【００３５】
【表１】
2007176781.tif 000005
表１に示すように、従来技術のノッチ付きアイゾッド衝撃強度は約２ｋｇ−ｃｍ／ｃｍであるが、本発明のノッチ付きアイゾッド衝撃強度は８０ｋｇ−ｃｍ／ｃｍ以上に高めることができ、これは、ナノコンポジット材料の靭性を高めるのに有効である。
【００３６】
実施例２：  ナノコンポジット材料のノッチ付きアイゾッド衝撃
表２は、ポリプロピレン−粘土ナノコンポジット材料のノッチ付きアイゾッド衝撃強度の比較であり、ＴＬ−１７は、長炭素鎖アルキルアミノ塩化合物／シリコーン化合物／カップリング剤で改質した本発明の粘土を意味し、ＴＬ−１５は、長炭素鎖アルキルアミノ塩のみで改質した粘土である。プロセスオイルの一実施形態はシリコーンオイルである。表２によれば、ＰＰ−７６２３３の場合、少量のシリコーンオイルの添加は、ナノコンポジット材料のノッチ付きアイゾッド衝撃の改良に有益である。シリコーン化合物によって改質されたナノ有機改質層状粘土（ＴＬ−１７）を加える場合、ポリプロピレン／粘土ナノコンポジット材料のノッチ付きアイゾッド衝撃特性は、粘土の量を増加することによって靭性を改善する。しかし、シリコーン化合物を含まないＴＬ−１５の場合、ノッチ付きアイゾッド衝撃強度は、最初に粘土量を増加すると上昇し、次いで、粘土量をさらに増加すると、ノッチ付きアイゾッド衝撃強度は低下する。耐衝撃性がシリコーン化合物を含む有機改質粘土と比べると有意に低下することは明らかである。一方、ポリマーマトリックスの配合物としてＰＰ−６３３１を用いた場合、変化はＰＰ−７６３３と同様であり、ＰＰ−７６３３を用いた場合のノッチ付きアイゾッド衝撃強度の向上は２５０〜３００％を
超え、ＰＰ−６３３１を用いた場合には、５０〜１００％を超える。
【００３７】
【表２】
2007176781.tif 000006
【００３８】
実施例３：  ナノコンポジット材料の機械的性質
表３は、ポリプロピレン−粘土ナノコンポジット材料の機械的性質の比較であり、表３に示すように、ＰＰ−７６３３の場合には、高靭性ＰＰ−粘土ナノコンポジット材料を製造するために、ポリプロピレンコポリマーマトリクスにシリコーン化合物改質ＴＬ−１７を加え、次いで、溶融混合法で押出機により押し出す。機械的性質（引張強度、伸び、曲げ強度および曲げ弾性率）は、粘土量を増加することにより高められ、ノッチ付きアイゾッド衝撃強度（添加量５重量％）は、約８０〜８６ｋｇ−ｃｍ／ｃｍ（３００％を超えて上昇）であり、これは明らかな向上である。曲げ弾性率はわずかに上昇して、ポリプロピレン−粘土ナノコンポジット材料の高い靭性および剛性をもたらす。有機改質粘土がシリコーン化合物を含まない場合（ＴＬ−１５）、ノッチ付きアイゾッド衝撃は約２６ｋｇ−ｃｍ／ｃｍ（上昇率２５％）であり、これはシリコーンを含有する有機改質粘土より低い衝撃値であることは明らかである。さらに、ＰＰ−６３３１に関しては、変化量はＰＰ−７６３３と類似であるが、ノッチ付きアイゾッド衝撃の向上は比較的小さい。
【００３９】
【表３】
2007176781.tif 000007
【００４０】
実施例４：  ナノコンポジット材料衝撃断面の表面電子顕微鏡図の比較
図３および図４は、ナノコンポジット材料の衝撃断面の表面電子顕微鏡（ＳＥＭ）図の比較である。各図のサイドコードの処方は表２および表３を参照する。これらの図に示すように、ＰＰ−７６３３の場合、高い靭性（高ノッチ付きアイゾッド衝撃強度）を有するポリプロピレン−粘土ナノコンポジット材料の断面は、多くのねじれた帯状部分を含み、純粋ポリプロピレン−粘土ナノコンポジット材料の図は、千切れた粒子を示し、そのノッチ付きアイゾッド衝撃強度は比較的低下している。一方、ＰＰ−６３３１に関しては、衝撃断面の写真はＰＰ−７６３３とは幾分異なり、ＰＰ−６３３１の衝撃断面には、多数のねじれた帯状部分は存在せず、ノッチ付きアイゾッド衝撃の値は小さい。
【００４１】
要約すると、本発明の有機改質層状粘土層は、靭性を高め得るシリコーン化合物を有し、さらに、界面の反応能力を向上させるためにさらにカップリング剤を添加することが可能であり、それによって、優れた界面の能力を有する粘土−ポリマーマトリックスが形成される。粘土とポリマーマトリックスとを混合して形成したナノコンポジット材料は、高剛性かつ高靭性の性質を有する。
【００４２】
他の実施形態
実施例には本発明の好ましい実施形態が開示されている。他の実施形態を含めた、本発
明および添付特許請求の範囲の精神から逸脱しない範囲のすべての変更形態および変形形態は、本発明の保護範囲および特許請求の範囲内に包含されるものとする。
【００４３】
実施例には本発明の好ましい実施形態が開示されている。しかし、これらの実施例は本発明の実際の適用範囲を制限するものと解釈してはならず、当然そのようなものとして、他の実施形態を含めた、本発明および添付特許請求の範囲の精神から逸脱しない範囲のすべての変更形態および変形形態は、本発明の保護範囲および特許請求の範囲内に包含されるものとする。
【図面の簡単な説明】
【００４４】
【図１】本発明の有機改質層状粘土の構造を示す図。
【図２】本発明の有機改質層状粘土の製造プロセスを示す図。
【図３】本発明のナノコンポジット材料における衝撃断面の表面電子顕微鏡比較図であり、左上はＰＰ−７６３３、右上はＮＰＰ−４６試料、左下はＮＰＰ−５１試料、右下はＮＰＰ−４１試料である。
【図４】本発明のナノコンポジット材料における衝撃断面の表面電子顕微鏡比較図であり、左上はＰＰ−６３３１、右上はＮＰＰ−６１試料、左下はＮＰＰ−６６試料、右下はＮＰＰ−５７試料である。
【図１】
2007176781.tif 000008
【図２】
2007176781.tif 000009
【図３】
2007176781.tif 000010
【図４】
2007176781.tif 000011
【外国語明細書】
2007176781.tif 000012
2007176781.tif 000013
2007176781.tif 000014
2007176781.tif 000015
2007176781.tif 000016
2007176781.tif 000017
2007176781.tif 000018
2007176781.tif 000019
2007176781.tif 000020
2007176781.tif 000021
2007176781.tif 000022
2007176781.tif 000023
2007176781.tif 000024
2007176781.tif 000025
2007176781.tif 000026
2007176781.tif 000027
2007176781.tif 000028
2007176781.tif 000029
2007176781.tif 000030
2007176781.tif 000031
2007176781.tif 000032
2007176781.tif 000033
2007176781.tif 000034
2007176781.tif 000035
2007176781.tif 000036
2007176781.tif 000037
2007176781.tif 000038